【手続補正書】
【提出日】平成17年4月8日(2005.4.8)
【手続補正１】
【補正対象書類名】明細書
【補正対象項目名】０００２
【補正方法】変更
【補正の内容】
【０００２】
【従来の技術】
巻きモアレは、布帛を芯棒（パイプ）に巻き取り、保管、輸送中に布帛の応力緩和（布帛が張力をかけて巻かれており、戻ろうとする力）により、布帛積層面（巻かれている布帛の接触する面）が、擦れ合い、布帛構造が不均一に変化（織目、編目）し、シミ状の光沢差が生じることによって発生するものと考えられる。
【手続補正２】
【補正対象書類名】明細書
【補正対象項目名】０００３
【補正方法】変更
【補正の内容】
【０００３】
近年風合いソフト化の要望が強く、単糸繊度の細いものを使用するケースが多くなり、特にストレッチ商品で巻きモアレ（織目、編目の変化）の発生しやすいものが多くなっている。
【手続補正３】
【補正対象書類名】明細書
【補正対象項目名】０００４
【補正方法】変更
【補正の内容】
【０００４】
このため、従来は、巻きモアレの発生しやすい商品は、巻きモアレを解消するため、ロール巻きせず折りたたむケース、また、巻きモアレが発生することを承知でロール巻きにし、縫製前・後でモアレを解消するための処理が取られており、抜本的な巻きモアレ解消技術が見出せていなかったというのが現状である。
【手続補正４】
【補正対象書類名】明細書
【補正対象項目名】０００６
【補正方法】変更
【補正の内容】
【０００６】
また、巻きモアレが発生することを承知でロール巻きにして縫製場に出荷した場合には、縫製場で解反時にスチーム処理して、モアレを取り除くか、モアレが発生している布帛を縫製後、製品でスチーム処理又はリラックス処理により、巻きモアレを解消する方法などが取られている。
【手続補正５】
【補正対象書類名】明細書
【補正対象項目名】０００８
【補正方法】変更
【補正の内容】
【０００８】
このため、布帛の取り扱いやすさなどから、通常のロール巻きで、巻きモアレを解消する方法として、布帛ロール巻き取り時の巻き取り張力、巻き取り方向（順目、逆目）、芯棒（パイプ）の径、巻き取り長さ（１反長）、及び芯棒（パイプ）の表面にクッション材を巻き付け、布帛が収縮しようとする応力を吸収し、布帛間の擦れ合いをスムーズにする方法等を検討してきたが、解決には至らなかった。
【手続補正６】
【補正対象書類名】明細書
【補正対象項目名】０００９
【補正方法】変更
【補正の内容】
【０００９】
本発明の目的は、通常のロール巻き荷姿でありながら、モアレが発生しないことにより、縫製時にシワ取りのアイロン掛け、あるいはモアレ解消のためのスチーム処理、リラックス処理が不要となる巻きモアレのない織物や編物などの布帛を供給することができる布帛のロール巻き取り方法および巻き取り体を提供することにある。
【手続補正７】
【補正対象書類名】明細書
【補正対象項目名】００１２
【補正方法】変更
【補正の内容】
【００１２】
【発明の実施の形態】
本発明は、染色仕上げ加工製品をロール巻きにする際に、布帛間に補助材を積層して巻き込むことにより、ロールの保管・輸送中に布帛の応力緩和により、布帛同士（ロールに巻かれた上と下）が擦れ合うことなく、織目、編目の変形を起こさせないことにより、モアレを発生させないことにある。
【手続補正８】
【補正対象書類名】明細書
【補正対象項目名】００１６
【補正方法】変更
【補正の内容】
【００１６】
巻きモアレは、染色仕上げ製品の布帛をロール巻きにし、保管、輸送中に布帛の応力緩和（布帛が張力をかけて巻かれており、戻ろうとする力）により、布帛積層面（巻かれている布帛の接触する面）が、擦れ合い布帛構造が部分的に不均一に変化（織目、編目）し、シミ状の光沢差を生じるものであり、布帛の積層面での擦れをなくすため、補助材を同時に巻き込み、巻きモアレをなくすものである。
【手続補正９】
【補正対象書類名】明細書
【補正対象項目名】００１７
【補正方法】変更
【補正の内容】
【００１７】
なお、生機でも同様の巻きモアレは発生するが、一般的には、染色加工を施すため、リラックス工程または染色工程で巻きモアレは解消される。後工程（リラックス、染色等）を行わず、生機を最終製品として使用する場合では、本発明の巻き取り方法は有効であり、生機ロール巻きでも利用価値は大きい。
【手続補正１０】
【補正対象書類名】明細書
【補正対象項目名】００１８
【補正方法】変更
【補正の内容】
【００１８】
本発明の巻き取り方法は、布帛を構成する単糸繊度が２デニール以下、好ましくは１デニール以下の細繊度繊維を使用した布帛が有効に活用される。単糸繊度が２デニールを越える繊維を使用した布帛では、繊維の剛性が大きくなり、布帛構造（織目、編目）が変形しにくく、巻きモアレ発生しにくくなる。
【手続補正１１】
【補正対象書類名】明細書
【補正対象項目名】００１９
【補正方法】変更
【補正の内容】
【００１９】
また、巻きモアレはストレッチを有する布帛に発生しやすく、特にポリウレタン弾性糸、ＰＢＴおよび伸縮加工糸などの伸縮性を有する繊維を含むストレッチ織物や編物、あるいはこれらの繊維を用いて交織、交編したストレッチ織物や編物の場合に発生しやすくなるので、本発明の巻取方法が好ましく適用できる。
【手続補正１２】
【補正対象書類名】明細書
【補正対象項目名】００２０
【補正方法】変更
【補正の内容】
【００２０】
【実施例】
実施例１
ポリエステル長繊維３０デニール３６フィラメントをフロントに配し、スパンデックス２０デニールをバックに使い、ランナー（編込み長：ｃｍ／４８０コース）をフロント１４５ｃｍ、バック：８５ｃｍでトリコット編地を編立、機上密度ウェール：３２Ｗ／ｉｎ、コース７０Ｃ／ｉｎ、の生機を得た。常法により、リラックス（８０℃）、プレセット（１９０℃）を行い、染色加工（１２５℃）後、仕上げセット（１８０℃）を行い、２Ｗａｙ編地を得た。この編地を検反時に検反機でパイプロール（紙管）に巻き取る際に、補助材としてポリエチレンフィルムを同時に、通常の張力で巻き込みロール反を得た。
梱包を行い１昼夜保管後、解反し巻きモアレの発生状況を確認した結果、外層、中層、内層のいずれの部分にも巻きモアレは見られなかった。
【手続補正１３】
【補正対象書類名】明細書
【補正対象項目名】００２１
【補正方法】変更
【補正の内容】
【００２１】
実施例２
実施例１と同様のロール反を、梱包後１週間保管し、解反して巻きモアレの発生状況を確認した結果、外層、中層、内層のいずれの部分にも巻きモアレは見られなかった。
【手続補正１４】
【補正対象書類名】明細書
【補正対象項目名】００２２
【補正方法】変更
【補正の内容】
【００２２】
実施例３
実施例１と同様のロール反を、梱包後１ヶ月保管し、解反して巻きモアレの発生状況を確認した結果、外層、中層、内層のいずれの部分にも巻きモアレは見られなかった。
【手続補正１５】
【補正対象書類名】明細書
【補正対象項目名】００２３
【補正方法】変更
【補正の内容】
【００２３】
比較例１
実施例１と同様の加工で得られた編地を、検反時に検反機でパイプロール（紙管）に巻き取る際に、編地単体で、通常の張力で巻き取り、ロール反を得た。
梱包を行い１昼夜保管後、解反し巻きモアレの発生状況を確認した結果、外層では巻きモアレは見られなかったが、中層ではわずかに発生しており、内層では強い巻きモアレが発生していた。内層の強い巻きモアレを、１昼夜フリーな状態で放反したが、巻きモアレは消えなかった。
【手続補正１６】
【補正対象書類名】明細書
【補正対象項目名】００２４
【補正方法】変更
【補正の内容】
【００２４】
比較例２
実施例１と同様の加工で得られた編地を、検反時に検反機でパイプロール（紙管）に巻き取る際に、編地単体で、巻き取り可能な最低の張力で巻き取り、ロール反を得た。得られたロール反はブヨブヨで取り扱いにくいものであった。
梱包を行い１昼夜保管後、解反し巻きモアレの発生状況を確認した結果、比較例１と同様の結果で、改善の効果は得られなかった。
【手続補正１７】
【補正対象書類名】明細書
【補正対象項目名】００２５
【補正方法】変更
【補正の内容】
【００２５】
比較例３
実施例１と同様の加工で得られた編地を、検反時に検反機でパイプロール（紙管）に巻き取る際に、編地単体で、巻き取り可能な最大の張力で巻き取り、ロール反を得た。得られたロール反は耳部が不揃いな竹の子状の見栄えの悪い反物となった。
梱包を行い１昼夜保管後、解反し巻きモアレの発生状況を確認した結果、外層でもわずかに巻きモアレが発生しており、中層、内層では強い巻きモアレが発生していた。比較例ー１と同様に中層、内層の強い巻きモアレを、１昼夜フリーな状態で放反したが、巻きモアレは消えなかった。
【手続補正１８】
【補正対象書類名】明細書
【補正対象項目名】００２６
【補正方法】変更
【補正の内容】
【００２６】
【発明の効果】
本発明は、上記の構成としたことにより、次の如き優れた効果を有するものである。
染色仕上げ製品の布帛をロール巻きにする際に、布帛と補助材を同時に巻き込むことにより、布帛積層面が擦れ合うことなく、布帛構造変化（織目、編目の部分的な一次的変化）生じさせないようにしたので、巻きモアレの発生を防止することができる。
【手続補正１９】
【補正対象書類名】明細書
【補正対象項目名】００２７
【補正方法】変更
【補正の内容】
【００２７】
また、従来巻きモアレを解消するために、アイロン掛け、スチーム処理及びリラックス処理等を行っていたが、これらの処理が不用となり、処理による布帛の収縮変化、変色等もなくなり、安定して良好な布帛が得られる。